상기 제 1 가열 영역 의 온도 는 상기 열 가소 성 수지 의 용융 온도 이하 의 범위 로 설정 할 수 있 으며 , 이 와 같 은 범위 에서 원료 물 의 급격 한 온도 상승 을 막 아 물 성 이나 형상 의 변화 를 억제 할 수 있 게 된다 . 예 를 들 어 , 상기 제 1 가열 영역 의 온도 는 구배 된 형태 를 가질 수 있 다 . 온도 구배 를 통해 상기 첨가제 의 분산 성 을 개선 하 여 인장 강도 와 같 은 기계 적 물 성 을 개선 할 수 있 게 된다 . 상기 용융 혼련 은 가공 온도 160 ℃ 내지 500 ℃ 하 에서 실시 될 수 있 으나 , 바람직 하 게 는 200 내지 330 ℃ 하 에서 실시 될 수 있 다 . 상기 가공 온도 가 160 ℃ 미만 인 경우 수지 가 충분히 용융 되 지 않 아 과도 한 전단력 이 가해져 가공 이 어려워질 수 있 으며 , 상기 가공 온도 가 500 ℃ 를 초과 하 는 경우 에 는 수지 가 열화 하 여 제품 의 물 성 및 특성 저하 를 초래 하 여 제품 으로서 사용 하 기 어려워질 수 있 다 .